(57)【要約】【課題】  耐傷性及びインク吸収性が高く、得られる画像の発色性に優れる記録媒体を提供すること。【解決手段】  基材とインク受容層とを有する記録媒体であって、前記インク受容層が、アルミナ粒子と、シリカ粒子と、バインダーとを含有し、前記記録媒体を、表面側から基材側に向かってエッチングしながらＸ線光電子分光法による組成分析を行ったときに、エッチング時間０分でのＡｌ元素とＳｉ元素の合計の存在量に対するＳｉ元素の存在量の比率が、１０ａｔｏｍ％以上９０ａｔｏｍ％以下であり、エッチング時間５分でのＡｌ元素とＳｉ元素の合計の存在量に対するＳｉ元素の存在量の比率が、５０ａｔｏｍ％以上であることを特徴とする記録媒体。【選択図】  図２
2015003500.tif 000002
【特許請求の範囲】
【請求項１】
基材とインク受容層とを有する記録媒体であって、
前記インク受容層が、アルミナ粒子と、シリカ粒子と、バインダーとを含有し、
前記記録媒体を、記録媒体の表面に対して略垂直方向に、表面側から基材側に向かって、下記のエッチング条件でエッチングしながら、Ｘ線光電子分光法による組成分析を行ったときに、エッチング時間０分でのＡｌ元素とＳｉ元素の合計の存在量に対するＳｉ元素の存在量の比率が、１０ａｔｏｍ％以上９０ａｔｏｍ％以下であり、エッチング時間５分でのＡｌ元素とＳｉ元素の合計の存在量に対するＳｉ元素の存在量の比率が、５０ａｔｏｍ％以上であることを特徴とする記録媒体。
（エッチング条件）
アルゴンガスを用い、前記アルゴンガスの出力を２５．６Ｗ（４ｋＶ×６．４μＡ）とし、エッチング角度４５度でエッチングを行う。
【請求項２】
エッチング時間２０分でのＡｌ元素とＳｉ元素の合計の存在量に対するＳｉ元素の存在量の比率が、９０ａｔｏｍ％以下である請求項１に記載の記録媒体。
【請求項３】
前記シリカ粒子が、平均一次粒径が３０ｎｍ以上１００ｎｍ以下のコロイダルシリカである請求項１又は２に記載の記録媒体。
【請求項４】
前記アルミナ粒子の平均二次粒径が、５０ｎｍ以上３００ｎｍ以下である請求項１乃至３の何れか１項に記載の記録媒体。
【請求項５】
前記インク受容層が、前記アルミナ粒子として、アルミナ水和物及び気相法アルミナを共に含有する請求項１乃至４の何れか１項に記載の記録媒体。
【請求項６】
前記インク受容層中の、前記アルミナ粒子及び前記シリカ粒子の合計の含有量が、５０質量％以上９８質量％以下である請求項１乃至５の何れか１項に記載の記録媒体。
【請求項７】
前記インク受容層中の、前記バインダーの含有量が、前記アルミナ粒子及び前記シリカ粒子の合計の含有量に対して、８．０質量％以上３０．０質量％以下である請求項１乃至６の何れか１項に記載の記録媒体。
【請求項８】
前記バインダーが、シラノール基を有するポリビニルアルコールである請求項１乃至７の何れか１項に記載の記録媒体。
【請求項９】
前記基材上に、アルミナ粒子を含有する塗工液と、シリカ粒子及びシラノール基を有するポリビニルアルコールを含有する塗工液とを同時多層塗工法により塗工することでインク受容層を得る請求項８に記載の記録媒体。
【請求項１０】
前記アルミナ粒子を含有する塗工液の乾燥塗工量が、１５ｇ／ｍ２以上４２ｇ／ｍ２以下であり、前記シリカ粒子及びシラノール基を有するポリビニルアルコールを含有する塗工液の乾燥塗工量が、０．３ｇ／ｍ２以上２．０ｇ／ｍ２以下である請求項９に記載の記録媒体。
【発明の詳細な説明】
【技術分野】
【０００１】
本発明は記録媒体に関する。
【背景技術】
【０００２】
近年のインクジェット記録装置などを用いた画像記録の高速化に伴い、インクを付与する記録媒体には、得られる画像の発色性が高いことに加えて、インク吸収性が高いことが求められている。また、記録媒体を高速で搬送する際、記録媒体に強い力がかかるような場合があるため、記録媒体には耐傷性が高いことも求められている。
【０００３】
従来、得られる記録媒体のインク吸収性や耐傷性を改善する目的で、インク受容層のバインダーとして、シラノール基を有するポリビニルアルコール（以下、「シラノール変性ＰＶＡ」ともいう）を用いた記録媒体が検討されてきた（特許文献１〜４）。特許文献１〜４には、無機粒子であるコロイダルシリカと、シラノール変性ＰＶＡとを含有するインク受容層を有する記録媒体が開示されている。
【先行技術文献】
【特許文献】
【０００４】
【特許文献１】特開平１１−１２９６１１号公報
【特許文献２】特開２０１３−０２２７３３号公報
【特許文献３】特開２０１０−０９９９９１号公報
【特許文献４】特開２０１０−１００９７６号公報
【発明の概要】
【発明が解決しようとする課題】
【０００５】
本発明者らの検討によると、特許文献１〜４に記載の記録媒体は、耐傷性やインク吸収性が改善はされてはいるものの、近年求められているレベルには達していなかった。また、得られる画像の発色性も低い場合があった。
【０００６】
したがって、本発明の目的は、耐傷性及びインク吸収性が高く、得られる画像の発色性に優れる記録媒体を提供することにある。
【課題を解決するための手段】
【０００７】
上記の目的は以下の本発明によって達成される。即ち、本発明にかかる記録媒体は、基材とインク受容層とを有し、前記インク受容層が、アルミナ粒子と、シリカ粒子と、バインダーとを含有し、前記記録媒体を、記録媒体の表面に対して略垂直方向に、表面側から基材側に向かって、下記のエッチング条件でエッチングしながら、Ｘ線光電子分光法による組成分析を行ったときに、エッチング時間０分でのＡｌ元素とＳｉ元素の合計の存在量に対するＳｉ元素の存在量の比率が、１０ａｔｏｍ％以上９０ａｔｏｍ％以下であり、エッチング時間５分でのＡｌ元素とＳｉ元素の合計の存在量に対するＳｉ元素の存在量の比率が、５０ａｔｏｍ％以上であることを特徴とする。
【０００８】
（エッチング条件）
アルゴンガスを用い、前記アルゴンガスの出力を２５．６Ｗ（４ｋＶ×６．４μＡ）とし、エッチング角度４５度でエッチングを行う。
【発明の効果】
【０００９】
本発明によれば、耐傷性及びインク吸収性が高く、得られる画像の発色性に優れる記録媒体を提供することができる。
【図面の簡単な説明】
【００１０】
【図１】本発明におけるＸ線光電子分光法による組成分析の分析方法を説明するための模式図である。
【図２】本発明におけるＸ線光電子分光法による組成分析の結果の一例を示す図である。
【発明を実施するための形態】
【００１１】
以下、好適な実施の形態を挙げて、本発明を詳細に説明する。
【００１２】
本発明者らは、先ずインク受容層に用いる無機粒子の種類に着目して検討を行った。その結果、インク吸収性及び得られる画像の発色性を高めるためには、無機粒子として、アルミナ粒子やシリカ粒子を用いることが重要であることが分かった。これは、アルミナ粒子やシリカ粒子は、インクを吸収する多孔質構造を形成しやすく、かつ、粒子自体の透明性が高く画像の発色性を損ねにくいためである。
【００１３】
ところが、アルミナ粒子やシリカ粒子をそれぞれ単独で用いると、それぞれの粒子の性質に応じて、耐傷性、インク吸収性、得られる画像の発色性の全てを達成することができない場合があった。具体的には、インク受容層の無機粒子としてアルミナ粒子を単独で用いた場合は、アルミナ粒子が応力を受けた際に変形しやすく、耐傷性が十分に得られない場合があった。一方、シリカ粒子はアルミナ粒子と比較して応力を受けた際に変形しにくい性質を有する。そのため、インク受容層の無機粒子としてシリカ粒子を単独で用いた場合は耐傷性が比較的高いものの、アルミナ粒子を単独で用いた場合と比較するとインク吸収性や画像の発色性で劣る場合があった。
【００１４】
そこで、本発明者らは、アルミナ粒子及びシリカ粒子を併用する方法を検討した。しかしながら、インク受容層中にアルミナ粒子及びシリカ粒子を均一に分散させたような場合はアルミナ粒子やシリカ粒子をそれぞれ単独で用いた場合と比較して、耐傷性、インク吸収性、得られる画像の発色性が改善はするものの、３つの効果の全てを高いレベルで達成するまでには至らなかった。
【００１５】
次いで、本発明者らは、インク受容層中のアルミナ粒子及びシリカ粒子の分布状態に着目して検討を行った。具体的には、様々な粒子の分布状態のインク受容層を有する記録媒体について、その分布と上記３つの効果との関係を検討した。インク受容層中のアルミナ粒子及びシリカ粒子の分布状態は、記録媒体の表面側から基材側に向かってエッチングしながらＸ線光電子分光法によって組成分析を行うことで、Ａｌ元素とＳｉ元素の合計の存在量に対するＳｉ元素の存在量の比率（Ｓｉ元素／Ａｌ元素＋Ｓｉ元素）を算出することで評価した。尚、この組成分析の測定条件などの詳細に関しては後述する。
【００１６】
その結果、Ｓｉ元素／Ａｌ元素＋Ｓｉ元素が、エッチング時間０分において、１０ａｔｏｍ％以上９０ａｔｏｍ％以下であり、エッチング時間５分において、５０ａｔｏｍ％以上であるような記録媒体が、上記３つの効果の全てを高いレベルで達成できることが分かった。
【００１７】
「エッチング時間０分」におけるＳｉ元素／Ａｌ元素＋Ｓｉ元素は、記録媒体（インク受容層）の最表面におけるアルミナ粒子及びシリカ粒子の分布を表す。そして、「エッチング時間５分」におけるＳｉ元素／Ａｌ元素＋Ｓｉ元素は、記録媒体（インク受容層）の最表面より少し内部（基材側）の領域におけるアルミナ粒子及びシリカ粒子の分布を表す。つまり、上記３つの効果が何れも高いレベルで得られた記録媒体のインク受容層において、その最表面ではアルミナ粒子及びシリカ粒子が特定の比率で共存しており、その最表面より少し内部の領域ではシリカ粒子とアルミナ粒子が同量又はシリカ粒子の方が多いような分布となっていることを意味している。このようなアルミナ粒子及びシリカ粒子の分布状態となることで、上記３つの効果の全てを高いレベルで達成できる理由は明らかではないが、本発明者らは以下のように推測している。
【００１８】
「エッチング時間０分」の領域、即ち、記録媒体（インク受容層）の最表面は、インクが記録媒体（インク受容層）と最初に接触する領域であり、かつ、記録媒体（インク受容層）が外部応力を最初に受ける領域であるので、インク吸収性及び画像の発色性がより高いアルミナ粒子と耐傷性がより高いシリカ粒子が存在することで、何れの効果も奏することが可能となると考えられる。更に、アルミナ粒子とシリカ粒子とを併用すると、アルミナ粒子とシリカ粒子とが凝集することで、それぞれの粒子を単独で用いた場合と比較すると、より大きい細孔が形成されやすい。この細孔によってインク吸収容量が多くなるため、インク吸収性がより高くなると考えられる。
【００１９】
一方、最表面より少し内部の領域は、シリカ粒子とアルミナ粒子が同量又はシリカ粒子の方が多いような分布、即ち、耐傷性がより高いシリカ粒子が、シリカ粒子と比較して耐傷性が低いアルミナ粒子よりも少なくならないような分布とすることで、最表層で受けた外部応力に対し、高い耐性を保つことができると考えられる。
【００２０】
以上の通り、本発明における重要なポイントは、一般的にはインク受容層の最表面近傍の領域として一括りで捉えるような領域を、「最表面の領域」と「最表面より少し内部の領域」とに分けて捉え、それぞれの領域におけるアルミナ粒子とシリカ粒子の分布状態を規定した点にある。
【００２１】
本発明者らの検討によると、更に、エッチング時間２０分における、Ａｌ元素とＳｉ元素の合計の存在量に対するＳｉ元素の存在量の比率が９０ａｔｏｍ％以下とすることで、よりインク吸収性が高まることが分かった。
【００２２】
以上のメカニズムのように、各構成が相乗的に効果を及ぼし合うことによって、本発明の効果を達成することが可能となる。
【００２３】
［記録媒体］
本発明の記録媒体は、基材と、少なくとも１層のインク受容層とを有する。本発明においては、インクジェット記録方法に用いるインクジェット用記録媒体であることが好ましい。
【００２４】
本発明において、記録媒体の表面のＪＩＳ  Ｂ  ０６０１：２００１で規定される算術平均粗さＲａは０．１３μｍ以下であることが好ましく、更には、０．０５μｍ以上であることがより好ましく、０．１０μｍ以上であることが特に好ましい。記録媒体の表面粗さを調整する方法としては、樹脂被覆基材を用い樹脂被覆基材の表面を特定の凹凸を有するロールで押し付け、その上にインク受容層用塗工液を塗工する方法や、記録媒体の表面に特定の凹凸を有するロールで押し付ける方法などが挙げられる。
【００２５】
以下、本発明の記録媒体を構成する各成分について、それぞれ説明する。
【００２６】
＜基材＞
基材に用いることが可能な材料としては、紙、フィルム、ガラス及び金属などが挙げられる。中でも、紙を用いた基材、所謂、基紙を用いることが好ましい。
【００２７】
基紙を用いる場合、基紙のみで基材としてもよいし、基紙を樹脂層で被覆したものを基材としてもよい。本発明においては、基紙と樹脂層を有する基材を用いることが好ましい。その場合、樹脂層は、基紙の片面のみに設けられていてもよいが、両面に設けられていることが好ましい。
【００２８】
（基紙）
基紙は、木材パルプを主原料とし、必要に応じてポリプロピレンなどの合成パルプや、ナイロンやポリエステルなどの合成繊維を加えて抄紙される。木材パルプとしては広葉樹晒クラフトパルプ（ＬＢＫＰ）、広葉樹晒サルファイトパルプ（ＬＢＳＰ）、針葉樹晒クラフトパルプ（ＮＢＫＰ）、針葉樹晒サルファイトパルプ（ＮＢＳＰ）、広葉樹溶解パルプ（ＬＤＰ）、針葉樹溶解パルプ（ＮＤＰ）、広葉樹未晒クラフトパルプ（ＬＵＫＰ）、針葉樹未晒クラフトパルプ（ＮＵＫＰ）などが挙げられる。これらは、必要に応じて１種又は２種以上を用いることができる。木材パルプの中でも短繊維成分の多いＬＢＫＰ、ＮＢＳＰ、ＬＢＳＰ、ＮＤＰ、ＬＤＰを用いることが好ましい。パルプとしては、不純物の少ない化学パルプ（硫酸塩パルプや亜硫酸塩パルプ）が好ましい。また、漂白処理を行って白色度を向上させたパルプも好ましい。基紙中には、サイズ剤、白色顔料、紙力増強剤、蛍光増白剤、水分保持剤、分散剤、柔軟化剤などを適宜添加してもよい。
【００２９】
本発明において、基紙の膜厚は、５０μｍ以上１３０μｍ以下であることが好ましく、更には、９０μｍ以上１２０μｍ以下であることがより好ましい。尚、本発明において、基紙の膜厚は、以下の方法で算出する。まず、記録媒体の断面をマイクロトームで切り出し、その断面を走査型電子顕微鏡で観察する。そして、基紙の任意の１００点以上の膜厚を測定し、その平均値を基紙の膜厚とする。尚、本発明におけるその他の層の膜厚も同様の方法で算出するものとする。
【００３０】
本発明において、基紙のＪＩＳ  Ｐ  ８１１８で規定される紙密度は、０．６ｇ／ｃｍ３以上１．２ｇ／ｃｍ３以下であることが好ましい。更には、０．７ｇ／ｃｍ３以上１．２ｇ／ｃｍ３以下であることがより好ましい。
【００３１】
（樹脂層）
本発明において、基紙が樹脂で被覆されている場合は、樹脂層は基紙の表面の一部を被覆するように設けられていればよい。更には、樹脂層の被覆率（樹脂層で被覆された基紙の表面の面積／基紙の表面の全面積）が７０％以上であることが好ましく、９０％以上であることがより好ましく、１００％であること、即ち、基紙の表面の全面が樹脂層で被覆されていることが特に好ましい。
【００３２】
また、本発明において、樹脂層の膜厚は、２０μｍ以上６０μｍ以下であることが好ましく、更には、３５μｍ以上５０μｍ以下であることがより好ましい。樹脂層を基紙の両面に設ける場合は、両面の樹脂層の膜厚がそれぞれ上記範囲を満足することが好ましい。
【００３３】
樹脂層に用いられる樹脂としては、熱可塑性樹脂が好ましい。熱可塑性樹脂としては、アクリル樹脂、アクリルシリコーン樹脂、ポリオレフィン樹脂、スチレン−ブタジエン共重合体などが挙げられる。これらの中でも、ポリオレフィン樹脂を用いることが好ましい。本発明において、ポリオレフィン樹脂とは、モノマーとしてオレフィンを用いた重合体を意味する。具体的には、エチレン、プロピレン、イソブチレンなどの単重合体や共重合体が挙げられる。ポリオレフィン樹脂は、必要に応じて１種又は２種以上を用いることができる。これらの中でも、ポリエチレンを用いることが好ましい。ポリエチレンとしては、低密度ポリエチレン（ＬＤＰＥ）や高密度ポリエチレン（ＨＤＰＥ）を用いることが好ましい。
【００３４】
本発明において、樹脂層は、不透明度や白色度や色相を調整するために、白色顔料や蛍光増白剤や群青などを含有してもよい。中でも、不透明度を向上することができるため、白色顔料を含有することが好ましい。白色顔料としては、ルチル型又はアナターゼ型の酸化チタンが挙げられる。本発明において、樹脂層中の白色顔料の含有量は、３ｇ／ｍ２以上３０ｇ／ｍ２以下であることが好ましい。尚、樹脂層を基紙の両面に設ける場合は、２つの樹脂層中の白色顔料の合計の含有量が、上記範囲を満足することが好ましい。また、樹脂層中の、白色顔料の含有量は、樹脂の含有量に対して、２５質量％以下であることが好ましい。２５質量％より大きいと、白色顔料の分散安定性が十分に得られない場合がある。
【００３５】
本発明において、樹脂層のＪＩＳ  Ｂ  ０６０１：２００１で規定される算術平均粗さＲａは、０．０１μｍ以上５μｍ以下であることが好ましく、更には、０．０３μｍ以上４μｍ以下であることがより好ましい。
【００３６】
＜インク受容層＞
本発明において、インク受容層はアルミナ粒子と、シリカ粒子と、バインダーとを含有する。本発明において、アルミナ粒子と、シリカ粒子と、バインダーとを含有するインク受容層が、記録媒体の最表面のインク受容層であることが好ましい。更に、インク受容層は単層でもよいし、２層以上の複層でもよい。また、インク受容層は、上記基材の片面のみに設けられてもよく、両面に設けられてもよい。本発明においては両面に設けられていることが好ましい。基材の片面における、インク受容層の膜厚は、１０μｍ以上６０μｍ以下であることが好ましく、更には、１５μｍ以上４５μｍ以下であることがより好ましい。
【００３７】
（Ａｌ元素とＳｉ元素の合計の存在量に対するＳｉ元素の存在量の比率）
上述の通り、本発明において、Ａｌ元素とＳｉ元素の合計の存在量に対するＳｉ元素の存在量の比率は、記録媒体の表面に対して略垂直方向に、表面側から基材側に向かって、エッチングしながらＸ線光電子分光法による組成分析を行うことで得る。本発明の記録媒体は、エッチング時間０分でのＡｌ元素とＳｉ元素の合計の存在量に対するＳｉ元素の存在量の比率（Ｓｉ元素／Ａｌ元素＋Ｓｉ元素）が１０ａｔｏｍ％以上９０ａｔｏｍ％以下であり、エッチング時間５分でのＳｉ元素／Ａｌ元素＋Ｓｉ元素が５０ａｔｏｍ％以上である。また、エッチング時間０分において、４０ａｔｏｍ％以上９０ａｔｏｍ％以下となることが好ましく、６０ａｔｏｍ％以上８０ａｔｏｍ％以下となることがより好ましい。エッチング時間５分において、５０ａｔｏｍ％以上９９ａｔｏｍ％以下となることが好ましく、７５ａｔｏｍ％以上９５ａｔｏｍ％以下であることがより好ましい。更には、エッチング時間２０分において、９０ａｔｏｍ％以下となることが好ましく、８０ａｔｏｍ％以下となることがより好ましく、１５ａｔｏｍ％以上５０ａｔｏｍ％以下となることが特に好ましい。
【００３８】
上記組成分析の方法を、図１を用いて説明する。先ず、記録媒体を所定の大きさ（本発明の実施例においては、１ｃｍ×１ｃｍ）に切りだし試料Ｘとする。次いで、この試料Ｘにアルゴンガスをあててエッチングしながら、Ｘ線電子分光法により組成分析を行う。本発明において、「記録媒体の表面に対して略垂直方向に、表面側から基材側に向かって、エッチングする」とは、図１におけるＹ方向にエッチングを行うことを意味する。エッチングは、アルゴンガスを用い、出力を２５．６Ｗ（４ｋＶ×６．４μＡ）とし、試料Ｘ中の所定領域（本発明の実施例においては、２ｍｍ×２ｍｍ）に対しエッチング角度４５度で行う（図１における（ａ））。本発明の実施例において、Ｘ線電子分光法による組成分析は、Ｘ線源としてＡｌのＫα線（１４８６．７ｅＶ）を用い、試料Ｘに対して垂直方向からＸ線をあてて（図１における（ｂ））、光電子受光角４５度で分析を行った（図１における（ｃ））。このときのＸ線の出力は２５Ｗ（１５ｋＶ×１．７ｍＡ）であり、測定エリアを１００μｍφとした。
【００３９】
図２に組成分析結果を示す。図２のグラフの横軸はエッチング時間を表し、縦軸はＡｌ元素とＳｉ元素の合計の存在量に対するＳｉ元素の存在量の比率（Ｓｉ元素／Ａｌ元素＋Ｓｉ元素）を表している。
以下、インク受容層に含有することができる材料について、それぞれ説明する。
【００４０】
（アルミナ粒子）
本発明においてアルミナ粒子の平均一次粒径は、５ｎｍ以上５０ｎｍ以下が好ましく、更には、１０ｎｍ以上４０ｎｍ以下がより好ましく、１０ｎｍ以上３０ｎｍ以下が特に好ましい。尚、本発明において、アルミナ粒子の平均一次粒径は、電子顕微鏡によって観察したときのアルミナ粒子の一次粒子の投影面積と等しい面積を有する円の直径の数平均粒径である。このとき少なくとも１００点以上で測定を行う。
【００４１】
また、本発明において、アルミナ粒子の平均二次粒径は、１０ｎｍ以上１，０００ｎｍ以下が好ましく、更には、３０ｎｍ以上３００ｎｍ以下がより好ましく、５０ｎｍ以上３００ｎｍ以下が特に好ましい。尚、アルミナ粒子の平均二次粒径は、動的光散乱法により測定することができる。
【００４２】
本発明において、インク受容層に用いるアルミナ粒子としては、アルミナ水和物や気相法アルミナが挙げられる。本発明においては、アルミナ水和物及び気相法アルミナを併用することが好ましい。これは、発色性に優れるアルミナ水和物とインク吸収性に優れる気相法アルミナを併用することで、それぞれを単独で用いた場合と比較して、インク吸収性及び発色性を高いレベルで両立することができるからである。
【００４３】
インク受容層に用いるアルミナ水和物は、
Ａｌ２Ｏ３−ｎ（ＯＨ）２ｎ・ｍＨ２Ｏ
（式中、ｎは０、１、２又は３であり、ｍは０以上１０以下、好ましくは０以上５以下である。ただし、ｍとｎは同時に０にはならない。）
により表されるものを好適に用いることができる。尚、ｍＨ２Ｏは、多くの場合、結晶格子の形成に関与しない脱離可能な水相を表すものであるため、ｍは整数でなくてもよい。また、アルミナ水和物を加熱するとｍは０となり得る。
【００４４】
本発明においてアルミナ水和物は、公知の方法で製造することができる。具体的には、アルミニウムアルコキシドを加水分解する方法、アルミン酸ナトリウムを加水分解する方法、アルミン酸ナトリウムの水溶液に、硫酸アルミニウム、塩化アルミニウムの水溶液を加えて中和する方法などが挙げられる。
【００４５】
アルミナ水和物の結晶構造としては、熱処理する温度に応じて、非晶質、ギブサイト型、ベーマイト型が知られている。尚、アルミナ水和物の結晶構造は、Ｘ線回折法によって分析することができる。本発明においては、これらの中でも、非晶質又はベーマイト型のアルミナ水和物アルミナ水和物を用いることが好ましい。具体例としては、特開平７−２３２４７３号公報、特開平８−１３２７３１号公報、特開平９−６６６６４号公報、特開平９−７６６２８号公報などに記載されたアルミナ水和物が挙げられる。また、市販品としてはＤｉｓｐｅｒａｌ  ＨＰ１４、ＨＰ１８（以上、サソール製）などが挙げられる。これらのアルミナ水和物は、必要に応じて１種又は２種以上を用いることができる。
【００４６】
また、本発明において、アルミナ水和物のＢＥＴ法で求められる比表面積が１００ｍ２／ｇ以上２００ｍ２／ｇ以下であることが好ましく、１２５ｍ２／ｇ以上１７５ｍ２／ｇ以下であることがより好ましい。ここでＢＥＴ法とは、試料表面に大きさの分かっている分子やイオンを吸着させて、その吸着量から、試料の比表面積を測定する方法である。本発明における上記アルミナ水和物のＢＥＴ法で求められる比表面積は、アルミナ水和物に吸着させる気体として、窒素ガスを用いた場合の値である。
【００４７】
インク受容層に用いるアルミナとしては、気相法アルミナが好ましい。気相法アルミナとしては、γ−アルミナ、α−アルミナ、δ−アルミナ、θ−アルミナ、χ−アルミナなどが挙げられる。これらの中でも、画像の光学濃度やインク吸収性の観点から、γ−アルミナを用いることが好ましい。気相法アルミナの具体例としては、ＡＥＲＯＸＩＤＥ；Ａｌｕ  Ｃ、Ａｌｕ１３０、Ａｌｕ６５（以上、ＥＶＯＮＩＫ製）などが挙げられる。
【００４８】
本発明において、気相法アルミナのＢＥＴ法で求められる比表面積が５０ｍ２／ｇ以上が好ましく、８０ｍ２／ｇ以上がより好ましい。また、２００ｍ２／ｇ以下が好ましく、１００ｍ２／ｇ以下がより好ましい。本発明における上記気相法アルミナのＢＥＴ法で求められる比表面積は、気相法アルミナに吸着させる気体として、窒素ガスを用いた場合の値である。
【００４９】
本発明に用いるアルミナ粒子は、水分散液としてインク受容層用塗工液に混合することが好ましく、その分散剤として酸を使用することが好ましい。酸としては、
Ｒ−ＳＯ３Ｈ
（式中、Ｒは水素原子、炭素数１以上４以下のアルキル基、炭素数１以上４以下のアルケニル基の何れかを表す。Ｒは、更にオキソ基、ハロゲン原子、アルコキシ基、及びアシル基で置換されていてもよい。）
で表されるスルホン酸を用いることが、画像の滲みを抑制する効果が得られるため好ましい。本発明においては、上記酸の含有量は、アルミナ粒子の含有量に対して、１．０質量％以上２．０質量％以下であることが好ましく、１．２質量％以上１．６質量％以下であることがより好ましい。
【００５０】
また、アルミナ粒子として、アルミナ水和物及び気相法アルミナを併用する場合は、インク受容層に含まれる、アルミナ水和物の含有量（質量％）が、気相法アルミナの含有量（質量％）に対して、質量比率で１．５倍以上９．０倍以下であることが好ましい。
【００５１】
（シリカ粒子）
本発明においてシリカ粒子の平均一次粒径は、５ｎｍ以上１００ｎｍ以下が好ましい。尚、本発明において、シリカ粒子の平均一次粒径は、電子顕微鏡によって観察したときのシリカ粒子の一次粒子の投影面積と等しい面積を有する円の直径の数平均粒径である。このとき少なくとも１００点以上で測定を行う。
【００５２】
また、本発明において、シリカ粒子の平均二次粒径は、１０ｎｍ以上１，０００ｎｍ以下が好ましく、更には、３０ｎｍ以上３００ｎｍ以下がより好ましく、５０ｎｍ以上３００ｎｍ以下が特に好ましい。尚、シリカ粒子の平均二次粒径は、動的光散乱法により測定することができる。
【００５３】
シリカ粒子としては、湿式法シリカと気相法（乾式法）シリカが挙げられる。湿式法シリカとしては、ケイ酸塩の酸分解により活性ケイ酸を生成し、これを適度に重合させ、更にゲル化させることで得られるゲル法シリカや、更に沈降させることで得られる沈降法シリカ、また、活性ケイ酸をコロイド粒子状に重合させて得られるコロイダルシリカが挙げられる。
【００５４】
一方、気相法（乾式法）シリカとしては、ハロゲン化珪素の高温気相加水分解による方法（火炎加水分解法）によって得られるシリカや、ケイ砂とコークスとを電気炉中でアークによって加熱還元気化し、これを空気で酸化する方法（アーク法）によって得られるシリカが挙げられる。
【００５５】
本発明においては、耐傷性向上の観点から、コロイダルシリカを用いることが好ましい。コロイダルシリカの中でも、球状コロイダルシリカが、耐傷性が高く、更に、透明性がより高く得られる画像の発色性が高まるため好ましい。ここでいう「球状」とは走査型電子顕微鏡によって観察したときのコロイダルシリカ粒子（５０個以上１００個以下）の平均長径ａと平均短径ｂの比ｂ／ａが０．８０以上１．００以下の範囲に入ることを意味する。ｂ／ａは０．９０以上１．００以下がより好ましく、０．９５以上１．００以下が特に好ましい。更には、球状のカチオン性コロイダルシリカであることが好ましい。具体的に、球状のカチオン性コロイダルシリカとしては、スノーテックスＡＫ、スノーテックスＡＫ−Ｌ（以上、日産化学工業製）などが挙げられる。
【００５６】
また、コロイダルシリカの平均一次粒径は３０ｎｍ以上１００ｎｍ以下であることが好ましい。平均粒径が３０ｎｍより小さいとインク吸収性の向上効果が十分に得られない場合があり、１００ｎｍより大きいと透明性が低下して得られる画像の発色性の向上効果が十分に得られない場合がある。
【００５７】
本発明においては、上記アルミナ粒子やシリカ粒子以外にその他の無機粒子を含有していてもよい。その他の無機粒子としては、例えば、二酸化チタン、ゼオライト、カオリン、タルク、ハイドロタルサイト、酸化亜鉛、水酸化亜鉛、珪酸アルミニウム、珪酸カルシウム、珪酸マグネシウム、酸化ジルコニウム、水酸化ジルコニウムなどが挙げられる。
【００５８】
本発明において、インク受容層中の、無機粒子の含有量は、５０質量％以上９８質量％以下であることが好ましく、更には、７０質量％以上９６質量％以下であることがより好ましい。ここでいう「無機粒子の含有量」とは、アルミナ粒子やシリカ粒子や上記その他の無機粒子の合計の含有量を意味する。特には、インク受容層中の、アルミナ粒子及びシリカ粒子の合計の含有量は、５０質量％以上９８質量％以下であることが好ましく、更には、７０質量％以上９６質量％以下であることがより好ましい。
【００５９】
（バインダー）
本発明において、インク受容層はバインダーを含有する。本発明において、バインダーとは、アルミナ粒子やシリカ粒子といった無機粒子を結着し、被膜を形成することができる材料を意味する。
【００６０】
本発明においては、インク吸収性の観点から、インク受容層中の、バインダーの含有量が、無機粒子の含有量に対して、５０．０質量％以下が好ましく、３０．０質量％以下がより好ましい。また、インク受容層の結着性の観点から、上記比率は、５．０質量％以上が好ましく、８．０質量％以上がより好ましい。特には、バインダーの含有量は、アルミナ粒子及びシリカ粒子の合計の含有量に対して、８．０質量％以上３０．０質量％以下であることが好ましい。
【００６１】
バインダーとしては例えば、酸化澱粉、エーテル化澱粉、エステル化澱粉などの澱粉；スチレン−ブタジエン共重合体やアクリロニトリル−ブタジエン共重合体などのラテックス；ポリビニルアルコールやポリビニルアルコール誘導体；カゼイン、ゼラチン、カルボキシメチルセルロース、ポリビニルピロリドン、ポリウレタン樹脂、酢酸ビニル、不飽和ポリエステル樹脂などが挙げられる。これらのバインダーは、必要に応じて１種又は２種以上を用いることができる。
【００６２】
上記したバインダーの中でも、ポリビニルアルコールやポリビニルアルコール誘導体を用いることが好ましい。ポリビニルアルコール誘導体としては、カチオン変性ポリビニルアルコール、アニオン変性ポリビニルアルコール、シラノール変性ポリビニルアルコール、ポリビニルアセタールなどが挙げられる。本発明においては、バインダーがシラノール変性ポリビニルアルコールであることが特に好ましい。尚、上述の通り、本発明において、「シラノール変性ポリビニルアルコール」とは、「シラノール基を有するポリビニルアルコール」を意味する。シラノール変性ポリビニルアルコールを用いることで、上記特定のＡｌ元素とＳｉ元素の合計の存在量に対するＳｉ元素の存在量の比率を満足する記録媒体を効率的に得ることができる。
【００６３】
ポリビニルアルコールは、例えば、ポリ酢酸ビニルをけん化して合成することができる。ポリビニルアルコールのけん化度としては、８０ｍｏｌ％以上１００ｍｏｌ％以下が好ましく、８５ｍｏｌ％以上９８ｍｏｌ％以下がより好ましい。尚、けん化度とは、ポリ酢酸ビニルをけん化してポリビニルアルコールを得た際の、けん化反応によって生じた水酸基のモル数の割合であり、本発明においては、ＪＩＳ−Ｋ６７２６の方法で測定した値を用いるものとする。また、ポリビニルアルコールの平均重合度は、２，０００以上が好ましく、２，０００以上５，０００以下がより好ましい。尚、本発明において平均重合度は、ＪＩＳ−Ｋ６７２６の方法で求めた粘度平均重合度を用いるものとする。
【００６４】
インク受容層用塗工液を調製する際は、ポリビニルアルコールやポリビニルアルコール誘導体を水溶液として使用することが好ましい。その際、水溶液中のポリビニルアルコール及びポリビニルアルコール誘導体の含有量は、３質量％以上２０質量％以下が好ましい。
【００６５】
（架橋剤）
本発明において、インク受容層は更に架橋剤を含有することが好ましい。架橋剤としては、例えば、アルデヒド系化合物、メラミン系化合物、イソシアネート系化合物、ジルコニウム系化合物、アミド系化合物、アルミニウム系化合物、ホウ酸、及びホウ酸塩などが挙げられる。これらの架橋剤は、必要に応じて１種又は２種以上を用いることができる。特にバインダーとしてポリビニルアルコールやポリビニルアルコール誘導体を用いる場合は、上記した架橋剤の中でも、ホウ酸やホウ酸塩を用いることが好ましい。
【００６６】
ホウ酸としては、オルトホウ酸（Ｈ３ＢＯ３）、メタホウ酸、ジホウ酸などが挙げられる。ホウ酸塩としては、上記ホウ酸の水溶性の塩、例えば、ホウ酸のナトリウム塩やカリウム塩などのホウ酸のアルカリ金属塩；ホウ酸のマグネシウム塩やカルシウム塩などのホウ酸のアルカリ土類金属塩；ホウ酸のアンモニウム塩などが挙げられる。これらホウ酸やホウ酸塩の中でも、オルトホウ酸を用いることが、塗工液の経時安定性とクラックの発生を抑制する効果の観点から好ましい。
【００６７】
架橋剤の使用量は、製造条件などに応じて適宜調整することができる。本発明においては、インク受容層中の、架橋剤の含有量が、バインダーの含有量に対して、１．０質量％以上５０質量％以下であることが好ましく、５質量％以上４０質量％以下であることがより好ましい。
【００６８】
更に、バインダーがポリビニルアルコールであり、架橋剤がホウ酸及び／又はホウ酸塩である場合には、インク受容層中の、ポリビニルアルコールの含有量に対する、ホウ酸及びホウ酸塩の合計の含有量が、５質量％以上３０質量％以下であることが好ましい。
【００６９】
（その他の添加剤）
本発明において、インク受容層は、これまで述べてきたもの以外のその他の添加剤を含有してもよい。その他の添加剤としては、ｐＨ調整剤、増粘剤、流動性改良剤、消泡剤、抑泡剤、界面活性剤、離型剤、浸透剤、着色顔料、着色染料、蛍光増白剤、紫外線吸収剤、酸化防止剤、防腐剤、防黴剤、耐水化剤、染料定着剤、硬化剤、耐候材料などが挙げられる。
【００７０】
＜下塗り層＞
本発明においては、基材とインク受容層との間に下塗り層を設けてもよい。下塗り層を設けることで、基材とインク受容層との密着性を向上することができる。下塗り層は、水溶性ポリエステル樹脂、ゼラチン、ポリビニルアルコールなどを含有することが好ましい。下塗り層の膜厚は、０．０１μｍ以上５μｍ以下が好ましい。
【００７１】
＜バックコート層＞
本発明においては、基材のインク受容層が設けられる面とは反対側の面にバックコート層を設けてもよい。バックコート層を設けることで、ハンドリング性、搬送適性、多数枚積載での連続印字時の耐搬送傷性を向上することができる。バックコート層は、白色顔料やバインダーなどを含有することが好ましい。
【００７２】
［記録媒体の製造方法］
本発明において、記録媒体を製造する方法としては、基材を作製する工程と、インク受容層用の塗工液を調製する工程と、インク受容層用塗工液を基材に塗工する工程とを有する方法が好ましい。以下、記録媒体の製造方法について説明する。
【００７３】
＜基材の作製方法＞
本発明において、基紙の作製方法としては、一般的に用いられている抄紙方法を適用することができる。抄紙装置としては、例えば長網抄紙機、丸網抄紙機、円胴、ツインワイヤーなどが挙げられる。基紙の表面平滑性を高めるために、抄紙工程中又は抄紙工程後に、熱及び圧力を加えて表面処理してもよい。具体的な表面処理方法としては、マシンカレンダーやスーパーカレンダーといったカレンダー処理が挙げられる。
【００７４】
基紙の上に樹脂層を設ける方法、即ち、基紙を樹脂で被覆する方法としては、溶融押出法、ウェットラミネーション、ドライラミネーションなどが挙げられる。中でも、基紙の片面又は両面に溶融した樹脂を押し出しコーティングする溶融押出法が好ましい。溶融押出法としては、搬送されてきた基紙と押出ダイから押し出された樹脂を、ニップローラと冷却ローラーとの間のニップ点において接触させ圧着することで樹脂層を基紙上にラミネートする方法（押出コーティング方法ともいう）が広く採用されている。溶融押出法により、樹脂層を設ける際には、基紙と樹脂層の接着がより強固となるように、前処理を施してもよい。前処理としては、硫酸クロム酸混液による酸エッチング処理、ガス炎による火炎処理、紫外線照射処理、コロナ放電処理、グロー放電処理、アルキルチタネートなどのアンカーコート処理などが挙げられる。中でも、コロナ放電処理が好ましい。また、樹脂層に白色顔料を含有させる場合は、樹脂と白色顔料を混合したもので、基紙を被覆すればよい。
【００７５】
上記のようにして作製した基材を、インク受容層を形成する前に、巻芯にロール状に巻き取る工程を有することが好ましい。巻芯は、直径が５０ｍｍ以上３００ｍｍ以下のものが好ましく用いられる。また、巻き取る際の張力としては、５０Ｎ／ｍ以上８００Ｎ／ｍ以下が好ましい。尚、巻き取る際の張力は、巻き始めから巻き終わりまで一定でもよい。また、巻き始めの圧力集中を緩和するために、巻き始めから巻き終わりにかけて徐々に張力を低下させてもよい。
【００７６】
＜インク受容層の形成方法＞
本発明の記録媒体において、基材にインク受容層を形成する方法としては、例えば以下の方法を挙げることができる。まず、インク受容層用塗工液を調製する。そして、基材に上記塗工液を塗工及び乾燥することで、本発明の記録媒体を得ることができる。塗工液の塗工方法としては、カーテンコーター、エクストルージョン方式を用いたコーター、スライドホッパー方式を用いたコーターなどを用いることができる。尚、塗工時に塗工液を加温してもよい。また、塗工後の乾燥方法としては、直線トンネル乾燥機、アーチドライヤー、エアループドライヤー、サインカーブエアフロートドライヤーなどの熱風乾燥機を使用する方法、赤外線、加熱ドライヤー、マイクロ波などを利用した乾燥機を使用する方法が挙げられる。
【００７７】
本発明においては、記録媒体を、基材に、アルミナ粒子を含有する塗工液と、シリカ粒子及びシラノール基を有するポリビニルアルコールを含有する塗工液とを同時多層塗工法により塗工することで得ることが好ましい。本発明において、「同時多層塗工法」とは、複数の塗工液を傾斜したスライド面上で予め多層化し、その多層化された塗工液を基材上に転移させて多層のインク受容層を形成する塗工方法である。ここでいう「同時」とは、複数の層を複数の工程に分けて塗工する（例えば、２層を１層ずつ２工程に分けて塗工する）のではなく、１つの工程で塗工することを意味している。この同時多層塗工法により塗工することで、上記特定のＡｌ元素とＳｉ元素の合計の存在量に対するＳｉ元素の存在量の比率を満足する記録媒体を効率的に得ることができるため好ましい。
【００７８】
本発明において、インク受容層を形成する際に塗工する無機粒子の乾燥塗工量は、８ｇ／ｍ２以上４５ｇ／ｍ２以下であることが好ましい。上記範囲とすることで、上述した好ましいインク受容層の膜厚となりやすい。特に、アルミナ粒子を含有する塗工液の乾燥塗工量は、８ｇ／ｍ２以上４５ｇ／ｍ２以下が好ましく、１５ｇ／ｍ２以上４２ｇ／ｍ２以下がより好ましい。また、シリカ粒子及びシラノール基を有するポリビニルアルコールを含有する塗工液の乾燥塗工量は、０．１ｇ／ｍ２以上３．０ｇ／ｍ２以下が好ましく、０．３ｇ／ｍ２以上２．０ｇ／ｍ２以下がより好ましい。
【実施例】
【００７９】
以下、実施例及び比較例を用いて本発明を更に詳細に説明する。本発明は、その要旨を超えない限り、下記の実施例によって何ら限定されるものではない。尚、以下の実施例の記載において、「部」とあるのは特に断りのない限り質量基準である。
【００８０】
［記録媒体の作製］
＜基材の作製＞
カナダ標準濾水度が４５０ｍＬＣＳＦのＬＢＫＰ８０部、カナダ標準濾水度が４８０ｍＬＣＳＦのＮＢＫＰ２０部、カチオン化澱粉０．６０部、重質炭酸カルシウム１０部、軽質炭酸カルシウム１５部、アルキルケテンダイマー０．１０部、カチオン性ポリアクリルアミド０．０３０部を混合し、固形分の含有量が３．０質量％となるように水を加えて、紙料を得た。次いで、紙料を長網抄紙機で抄造し、３段のウエットプレスを行った後、多筒式ドライヤーで乾燥した。その後、サイズプレス装置で乾燥後の固形分が１．０ｇ／ｍ２となるように酸化澱粉水溶液を含浸、乾燥させた。更に、マシンカレンダー仕上げをして、坪量が１７０ｇ／ｍ２、ステキヒトサイズ度１００秒、透気度５０秒、ベック平滑度３０秒、ガーレー剛度１１．０ｍＮ、膜厚が１００μｍの基紙を作製した。次いで、低密度ポリエチレン７０部と、高密度ポリエチレン２０部と、酸化チタン１０部とからなる樹脂組成物を、乾燥塗工量が２５ｇ／ｍ２となる様に、基紙の片面（表面とする）に塗工した。更に、基紙の裏面に低密度ポリエチレン５０部と、高密度ポリエチレン５０部とからなる樹脂組成物を、乾燥塗工量が２５ｇ／ｍ２となる様に塗工して、基材を得た。
【００８１】
＜無機粒子分散液の調製＞
（アルミナ水和物分散液の調製）
イオン交換水３３３部に対して、解膠酸として、メタンスルホン酸１．６５部を添加した。このメタンスルホン酸水溶液をホモミキサー  Ｔ．Ｋ．ホモミクサーＭＡＲＫＩＩ２．５型（特殊機化工業製）で３，０００ｒｐｍの回転条件で攪拌しながらアルミナ水和物ＤＩＳＰＥＲＡＬ  ＨＰ１４（平均二次粒径が１４０ｎｍ）（サソール製）１００部を少量ずつ添加した。添加終了後もそのまま３０分間攪拌し、固形分の含有量が２３質量％のアルミナ水和物分散液を調製した。
【００８２】
（気相法アルミナ分散液の調製）
イオン交換水３３３部に対して、解膠酸として、メタンスルホン酸１．６５部を添加した。このメタンスルホン酸水溶液をホモミキサー  Ｔ．Ｋ．ホモミクサーＭＡＲＫＩＩ２．５型で３，０００ｒｐｍの回転条件で攪拌しながら気相法γ−アルミナＡｅｒｏｘｉｄｅ  Ａｌｕ  Ｃ（平均二次粒径が１６０ｎｍ）（Ｅｖｏｎｉｋ製）１００部を少量ずつ添加した。添加終了後もそのまま３０分間攪拌し、固形分の含有量が２３質量％の気相法アルミナ分散液を調製した。
【００８３】
（気相法シリカ分散液１の調製）
イオン交換水４２０部に対し、ジメチルジアリルアンモニウムクロライドホモポリマー  シャロールＤＣ９０２Ｐ（第一工業製薬製）５部を吸引型分散撹拌機Ｃｏｎｔｉ−ＴＤＳ（ＹＳＴＲＡＬ製）に添加した。更に、最大回転数で気相法シリカ  ＡＥＲＯＳＩＬ５０（平均一次粒径が３０ｎｍ）（日本アエロジル製）を少量ずつ１００部添加し、２４時間分散を行い固形分の含有量が２０質量％の気相法シリカ分散液１を得た。
【００８４】
（気相法シリカ分散液２の調製）
上記（気相法シリカ分散液１の調製）において、ＡＥＲＯＳＩＬ５０をＡＥＲＯＳＩＬ２００（平均一次粒径が１２ｎｍ）（日本アエロジル製）にかえた以外は同様にして、固形分の含有量が２０質量％の気相法シリカ分散液２を得た。
【００８５】
（コロイダルシリカ分散液）
コロイダルシリカ分散液としては、以下の表１に記載したものを用いた。
【００８６】
【表１】
2015003500.tif 000003
【００８７】
＜インク受容層用塗工液の調製＞
（塗工液１−１〜１−５の調製）
塗工液１−１〜１−５は、上記で調製した無機粒子分散液と、バインダーであるポリビニルアルコールＰＶＡ２３５（クラレ製）と、架橋剤であるオルトホウ酸とを、固形分の含有量の部数が表２の値となるように混合したものをそれぞれ用いた。
【００８８】
【表２】
2015003500.tif 000004
【００８９】
（塗工液２−１〜２−１０の調製）
塗工液２−１〜２−１０は、上記で調製した無機粒子分散液と、バインダーであるポリビニルアルコールＰＶＡ２３５（表３中の「ＰＶＡ」）又はシラノール変性ポリビニルアルコールＲ−１１３０（クラレ製）（表３中の「シラノール変性ＰＶＡ」）と、架橋剤であるオルトホウ酸と、アセチレンジオール系界面活性剤であるサーフィノール４４０（日信化学製）を、固形分の含有量の部数が表３の値となるように混合したものをそれぞれ用いた。
【００９０】
【表３】
2015003500.tif 000005
【００９１】
（塗工液２−１１の調製）
上記で調製した塗工液１−１と塗工液２−１を質量比率で１：９となるように混合し、塗工液２−１１とした。
【００９２】
＜記録媒体の作製＞
上記で得た基材上に、上記で調製したインク受容層用塗工液を塗工した。塗工液を２種類（第１の塗工液と第２の塗工液）塗工する場合は、それぞれの塗工液の乾燥塗工量（ｇ／ｍ２）が表４に記載の値となるように多層スライドホッパー型塗工装置にて同時多層塗工法により塗工した。更に、塗工後、１２０℃の熱風で乾燥し、記録媒体を得た。得られた記録媒体について、上述のエッチング条件及び分析条件により、エッチングしながらＸ線光電子分光法による組成分析を行った。そして、エッチング時間０分、５分及び２０分でのＡｌ元素とＳｉ元素の合計の存在量に対するＳｉ元素の存在量の比率（Ｓｉ元素／Ａｌ元素＋Ｓｉ元素）を得た。結果を表４に示す。
【００９３】
【表４】
2015003500.tif 000006
【００９４】
［評価］
本発明においては、下記の各評価項目の評価基準のＡＡ〜Ｂを好ましいレベルとし、Ｃ及びＤを許容できないレベルとした。下記の各評価において、記録媒体に画像を記録する際は、インクジェット記録装置ＰＩＸＵＳ  ＭＰ９９０（キヤノン製）に、インクカートリッジＢＣＩ−３２１（キヤノン製）を装着して、温度：２３℃、相対湿度：５０％の条件で記録した。尚、上記インクジェット記録装置では、解像度６００ｄｐｉ×６００ｄｐｉで１／６００インチ×１／６００インチの単位領域に約１１ｎｇのインクを１滴付与する条件で記録された画像を、記録デューティが１００％であると定義する。
【００９５】
（インク吸収性の評価）
記録媒体に、上記インクジェット記録装置を用いて、記録デューティが２００％、２５０％、３００％、３５０％のグリーン色のベタ画像４つを記録した。得られた画像におけるビーディング現象の発生の有無を目視で確認することで、インク吸収性を評価した。尚、ビーディング現象とは、記録媒体に吸収される前のインク滴同士が合体する現象で、インク吸収性と相関が高いことが知られている。即ち、記録デューティが高い画像でもビーディング現象が発生しなければ記録媒体のインク吸収性が高いと判断することができる。評価結果を表５に示す。
ＡＡ：記録デューティが３５０％の画像でもビーディング現象が発生していなかった
Ａ：記録デューティが３５０％の画像ではビーディング現象が発生していたが、３００％の画像では発生していなかった
Ｂ：記録デューティが３００％の画像ではビーディング現象が発生していたが、２５０％の画像では発生していなかった
Ｃ：記録デューティが２５０％の画像ではビーディング現象が発生していたが、２００％の画像では発生していなかった
Ｄ：記録デューティが２００％の画像でもビーディング現象が発生していた。
【００９６】
（得られる画像の発色性の評価）
記録媒体に、上記インクジェット記録装置を用いて、記録デューティが１００％のブラック色のベタ画像を記録した。得られた画像の光学濃度を光学反射濃度計  ５３０分光濃度計（Ｘ−Ｒｉｔｅ製）を用いて測定し、以下の基準で画像の発色性を評価した。評価結果を表５に示す。
ＡＡ：画像の光学濃度が２．３０以上であった
Ａ：画像の光学濃度が２．２０以上２．３０未満であった
Ｂ：画像の光学濃度が２．１０以上２．２０未満であった
Ｃ：画像の光学濃度が２．００以上２．１０未満であった
Ｄ：画像の光学濃度が２．００未満であった。
【００９７】
（耐傷性の評価）
ＪＩＳ−Ｌ０８４９に準じた学振型摩擦試験機ＩＩ型（テスター産業製）を用いて、記録媒体の耐傷性の評価を行った。具体的には以下の通りである。摩擦試験機の振動台に記録媒体をインク受容層側が上になるようにセットした。そして、１００ｇの重りを載せた摩擦子にキムタオルを装着したものを、記録媒体の表面を擦るように５往復させた。その後、擦った領域と、擦っていない領域の２０°光沢度を測定し、その２０°光沢度の差［＝（擦った領域の２０°光沢度）−（擦っていない領域の２０°光沢度）］を算出した。擦った領域は、記録媒体の耐傷性が低い程、２０°光沢度が高くなる傾向があるため、上記２０°光沢度の差が大きくなる。尚、２０°光沢度は、ＪＩＳ−Ｚ８７４１に記載の方法で測定した。評価基準は以下の通りである。評価結果を表５に示す。
ＡＡ：２０°光沢度の差が２％未満であった
Ａ：２０°光沢度の差が２％以上５％未満であった
Ｂ：２０°光沢度の差が５％以上１０％未満であった
Ｃ：２０°光沢度の差が１０％以上１５％未満であった
Ｄ：２０°光沢度の差が１５％以上であった。
【００９８】
（光沢性の評価）
記録媒体の２０°光沢度をＪＩＳ−Ｚ８７４１に記載の方法で測定し、以下の基準で光沢性を評価した。評価結果を表５に示す。
ＡＡ：２０°光沢度が２５％以上であった
Ａ：２０°光沢度が２０％以上２５％未満であった
Ｂ：２０°光沢度が１５％以上２０％未満であった
Ｃ：２０°光沢度が１０％以上１５％未満であった
Ｄ：２０°光沢度が１０％未満であった。
【００９９】
【表５】
2015003500.tif 000007
【図１】
2015003500.tif 000008
【図２】
2015003500.tif 000009